(57)【要約】      （修正有）【課題】水溶性でかつ水中で赤色または近赤外領域に蛍光発光特性を持つキサンテン系色素の提供。【解決手段】式（１）で示された、拡張π電子共役系を持つＶ字型キサンテン色素のアリール部位に官能基を導入することで光学的特性に変化を与え、さらに電子求引性官能基を導入し、赤色又は近赤外領域に蛍光発光特性を有するキサンテン系色素。2019070097.tif 000009（Ｘは電子求引性の官能基；Ｒ１〜Ｒ３は夫々独立にＨ、ＯＨ、カルボニル基、アミノ基、クロロ基、ブロモ基、ホルミル基、イソチオシアナート基、Ｎ−置換スクシンイミジル基又はＣ１〜Ｃ６の炭素鎖或いは１〜３の繰り返し構造を持つＰＥＧ基、かつ末端にＯＨ、カルボニル基、アミノ基、クロロ基、ブロモ基、ホルミル基、イソチオシアナート基或いはＮ−置換スクシンイミジル基で置換したリンカー）【選択図】なし【特許請求の範囲】
【請求項１】
下記式（１）で示される水溶性でかつ水系溶媒中で赤色または近赤外領域に蛍光発光特性を持つキサンテン化合物
2019070097.tif 000008
（Ｘはシアノ基、フルオロ基、クロロ基、ブロモ基、ヨード基、トリフルオロメチル基、アシル基、ニトロ基、アルキルスルホニル基、アリールスルホニル基であり、Ｒ１、Ｒ２、Ｒ３はそれぞれ水素、水酸基、カルボニル基、アミノ基、クロロ基、ブロモ基、ホルミル基、イソチオシアナート基、Ｎ−置換スクシンイミジル基、Ｃ１〜Ｃ６の任意の炭素鎖あるいは１〜３回の任意の繰り返し構造を持つＰＥＧ基を含み、かつ末端に水酸基、カルボニル基、アミノ基、クロロ基、ブロモ基、ホルミル基、イソチオシアナート基、Ｎ−置換スクシンイミジル基が置換したリンカーであり、Ｒ１、Ｒ２、Ｒ３はそれぞれ同一でも異なっていても良い。）
【請求項２】
水、生化学用緩衝溶液、エタノール、ＤＭＳＯあるいはこれら混合溶媒中で赤色または近赤外領域に蛍光発光特性を持つ請求項１に記載のキサンテン色素。
【請求項３】
生細胞中への導入に用いる請求項２に記載のキサンテン色素。
【請求項４】
ペプチド、ＤＮＡ、抗体、ストレプトアビジンをタグとして標識する方法で用いる請求項２に記載のキサンテン蛍光プローブ。
【発明の詳細な説明】
【技術分野】
【０００１】  この発明は、９位にアリール基が置換したキサンテン骨格を架橋構造にすることでキサンテン部位とアリール部位に平面性を持たせると共に、共役系を広げたＶ字型キサンテン化合物であり、アリール部位の置換基の電子的特性を利用することで、近赤外領域まで拡張した蛍光特性をもつキサンテン系蛍光色素群を供するものである。
【背景技術】
【０００２】  フルオレセインに代表されるキサンテン系化合物は、その多くが蛍光特性を有しており、バイオイメージング技術を始め、色素増感太陽電池材料の研究（非特許文献１−２）やレーザー色素の材料（非特許文献３）など幅広く利用されている。キサンテン系色素には，キサンテン骨格上の官能基の種類によりカチオン性およびアニオン性を持たせることが可能で，いずれの場合も強い蛍光を示すことが知られている。【０００３】  例えばジアルキルアミノ基が置換したローダミンＢはカチオン性状態において赤色を示す。一方、キサンテン系色素に広域におよぶ光学的特性を付与させたり、耐光性を持たせるなどの改良が進むに従い、より複雑で分子サイズの大きいキサンテン系化合物が開発されている。これら化合物群は特に材料科学に供する素材としては非常に有用であるが、バイオイメージングに用いるには、脂溶性や膜透過性などの面から応用が難しいのが現状である。【０００４】  バイオイメージングにおけるキサンテン系化合物の利用は、フルオレセインを母骨格とし、これにイソチオシアナート基やＮ−置換スクシンイミジル基などを導入することで、酵素や抗体，ペプチドへ蛍光標識する方法が主流である（非特許文献４−５）。およそ極大吸収波長４９４ｎｍ、極大蛍光波長５２１ｎｍの緑色蛍光を持つフルオレセイン系バイオイメージング色素は、細胞中に取り込まれることで細胞内タンパク質の蛍光標識に広く利用されている（非特許文献６−７）。【０００５】  キサンテン系化合物の構造に起因する光学的特性が研究されており、キサンテン骨格部位と、それに直交するアリール部位における関係性が明らかにされている。すなわち、このうち吸収波長、発光波長に関与するのはキサンテン骨格部位であることが従来から示されており、アリール部位は光学的特性にほとんど寄与しない。この点に着目したのがフルオロセイン系の蛍光分子である２−Ｍｅ  ＴｏｋｙｏＧｒｅｅｎ（Ｒ）であり、フルオレセインのフェニル基上のカルボキシル基をメチル基で置き換えたものである。２−Ｍｅ  ＴｏｋｙｏＧｒｅｅｎ（Ｒ）は優れた蛍光発光特性を示すことが知られているが、蛍光特性はフルオレセインに準ずる（Ｅｘ  ４９１ｎｍ／Ｅｍ  ５１０ｎｍ）もので緑色蛍光を示す（特許文献１−２、非特許文献８−９）。【０００６】  キサンテン系化合物の波長を変化させるための研究が古くから検討されており、キサントン部位の左右の水酸基をアミノ基に変換してローダミン型にしたり、中央の酸素官能基をケイ素やリンなどに置き換えることで、フルオレセインに比べて蛍光特性をより長波長側にシフトさせる事に成功している。また本発明者は、キサンテン骨格に直交するアリール部位を構造的にキサンテン骨格と平行にすることで、キサンテン環に大きな電子的摂動を与えることを可能にし、キサントン部位が持つ吸収・発光波長に大きな変化を与えることに成功した（非特許文献１０）。一方、蛍光波長７００ｎｍ付近の赤色及び近赤外領域に蛍光特性を持つキサンテン色素はローダミン型でいくつか開発されているが、生体蛍光イメージングに必要な水中における量子収量は非常に低く、溶解性の低さや水中で蛍光分子が凝集するなど不安定要素が多く、蛍光分子単体での生体蛍光イメージングは達成されていない。
【先行技術文献】
【特許文献】
【０００７】
【特許文献１】特許第４２０６３７８号
【特許文献２】特許第４７１３３４３号
【非特許文献】
【０００８】
【非特許文献１】Ｈ．Ｔｓｕｂｏｍｕｒａ，Ｍ．Ｍａｔｓｕｍｕｒａ，Ｙ．Ｎｏｍｕｒａ，Ｔ．Ａｍａｍｉｙａ，Ｎａｔｕｒｅ  １９７６，２６１，４０２．
【非特許文献２】Ｓ．Ｒａｎｉ，Ｐ．Ｋ．Ｓｈｉｓｈｏｄｉａ，Ｒ．Ｍ．Ｍｅｈｒａ，Ｊ．Ｒｅｎｅｗ．Ｓｕｓｔ．Ｅｎｅｒｇ．２０１０，２，０４３１０３．
【非特許文献３】Ｊ．Ｌｏｅｒｋｅ，Ｆ．Ｍａｒｌｏｗ，Ａｄｖ．Ｍａｔｅｒ．２００２，１４，１７４５．
【非特許文献４】Ｈ．Ｒｉｎｄｅｒｋｎｅｃｈｔ，Ｎａｔｕｒｅ  １９６２，１９３，１６７．
【非特許文献５】Ｋ．Ｍｕｒａｍｏｔｏ，Ｈ．Ｍｅｇｕｒｏ，Ｋ．Ｔｕｚｉｍｕｒａ，Ａｇｒｉｃ．Ｂｉｏｌ．Ｃｈｅｍ．１９７７，４１，２０５９．
【非特許文献６】Ｐ．Ｂｒｅｅｕｗｅｒ，Ｊ．Ｄｒｏｃｏｕｒｔ，Ｆ．Ｍ．Ｒｏｍｂｏｕｔｓ，Ｔ．Ａｂｅｅ，Ａｐｐｌ．Ｅｎｖｉｒｏｎ．Ｍｉｃｒｏｂｉｏｌ．１９９６，６２，１７８．
【非特許文献７】Ｄ．Ａ．Ｆｕｌｃｈｅｒ，Ｓ．Ｗ．Ｊ．Ｗｏｎｇ，Ｉｍｍｕｎｏｌ．Ｃｅｌｌ  Ｂｉｏｌ．１９９９，７７，５５９．
【非特許文献８】Ｙ．Ｕｒａｎｏ，Ｍ．Ｋａｍｉｙａ，Ｋ．Ｋａｎｄａ，Ｔ．Ｕｅｎｏ，Ｋ．Ｈｉｒｏｓｅ，Ｔ．Ｎａｇａｎｏ，Ｊ．Ａｍ．Ｃｈｅｍ．Ｓｏｃ．２００５，１２７，４８８８．
【非特許文献９】Ｓ．Ｋａｍｉｎｏ，Ｙ．Ｆｕｊｉｔａ，Ｂｕｌｌｅｔｉｎ  ｏｆ  Ｏｓａｋａ  Ｕｎｉｖｅｒｓｉｔｙ  ｏｆ  Ｐｈａｒｍａｃｅｕｔｉｃａｌ  Ｓｃｉｅｎｃｅｓ  ２０１０，４，１１７．
【非特許文献１０】Ａ．Ｙａｍａｇａｍｉ，Ｈ．Ｉｓｈｉｍｕｒａ，Ａ．Ｋａｔｏｒｉ，Ｋ．Ｋｕｒａｍｏｃｈｉａ，Ｋ．Ｔｓｕｂａｋｉ，Ｏｒｇ．Ｂｉｏｍｏｌ．Ｃｈｅｍ．２０１６，１４，１０９６３．
【発明の概要】
【発明が解決しようとする課題】
【０００９】  本発明者はこれまでに、拡張π電子共役系を持つＶ字型キサンテン色素を開発し、生体内蛍光イメージングに適用している。この手法をＶ字型キサンテン色素の分子設計に活かし、水、生化学用緩衝溶液、エタノール、ＤＭＳＯ中で赤色または近赤外領域に蛍光発光特性を持つＶ字型キサンテン色素を設計・合成し、赤色または近赤外生体内蛍光イメージングを行う事にある。
【課題を解決するための手段】
【００１０】  課題解決のため発明者らは、拡張π電子共役系を持つＶ字型キサンテン色素のアリール部位に官能基を導入することで光学的特性に変化を与え、さらに電子求引性官能基を導入し、赤色または近赤外領域に蛍光発光特性を持たせることで上記課題を解決した。【００１１】  上記（００１０）で説明される拡張π電子共役系を持つＶ字型キサンテン色素は下記式（１）で示される構造で表される。
【化１】
2019070097.tif 000002
（但しＸは電子求引性の官能基であり、Ｒ１、Ｒ２、Ｒ３はそれぞれ水素、水酸基、カルボニル基、アミノ基、クロロ基、ブロモ基、ホルミル基、イソチオシアナート基、Ｎ−置換スクシンイミジル基、Ｃ１〜Ｃ６の任意の炭素鎖あるいは１〜３回の任意の繰り返し構造を持つＰＥＧ基を含み、かつ末端に水酸基、カルボニル基、アミノ基、クロロ基、ブロモ基、ホルミル基、イソチオシアナート基、Ｎ−置換スクシンイミジル基が置換したリンカーであり、Ｒ１、Ｒ２、Ｒ３はそれぞれ同一でも異なっていても良い。）【００１２】  上記（００１１）において限定されるわけではないが、Ｘで示される電子求引性基は具体的にはシアノ基、フルオロ基、クロロ基、ブロモ基、ヨード基、トリフルオロメチル基、アシル基、ニトロ基、アルキルスルホニル基、アリールスルホニル基を用いることができる。【００１３】  上記（００１１）、（００１２）で説明される電子求引性基において、より近赤外領域に蛍光特性を持たせる官能基は、具体的にはシアノ基が望ましい。【００１４】  上記（００１１）〜（００１３）で説明されるＶ字型キサンテン色素は、水系溶媒に溶かして用いることが望ましく、限定されるものではないが、水、生化学用緩衝溶液、エタノール、ＤＭＳＯを溶媒として用いることができる。【００１５】  上記（００１４）で説明される使用例において、用いる水系溶媒のｐＨは中性〜アルカリ性条件下であることが望ましい。【００１６】  上記（００１４）、（００１５）で説明される使用例において、紫外線または可視光を照射することで赤色または近赤外領域に蛍光発光を持つ蛍光分子として用いることができる。【００１７】  上記（００１１）〜（００１６）で説明されるＶ字型キサンテン色素は、上記（００１１）で説明されるＲ１、Ｒ２、Ｒ３の任意の置換基から、生体内への取り込みが可能なタグを導入することで分子内蛍光イメージングに用いることができる。【００１８】  上記（００１７）で説明される使用例において、生体内への取り込みに用いられるタグ分子は限定されるものではないが、一例としてペプチド、ＤＮＡ、抗体、ストレプトアビジンを用いることができる。
【発明の効果】
【００１９】  具体的な例として、シアノ基が置換したＶ字型キサンテン色素を合成した。その結果、水、生化学用緩衝溶液、エタノール、ＤＭＳＯ中、塩基性条件下において７００ｎｍ付近で蛍光発光することを確認した。
【発明を実施するための形態】
【００２０】  以下に実施例を用いて本発明を明らかにするが、本発明はこの実施例に限定されるものではない。
【実施例１】
【００２１】  Ｖ字型キサンテン色素の合成（第一工程）
【化２】
2019070097.tif 000003
４−ブロモ−３−ヒドロキシベンゾニトリル（２．８８ｍｍｏｌ）をＤＭＦに溶解し、炭酸カリウム（４．０３ｍｍｏｌ）を加え、室温、遮光下で１５分間攪拌した。クロロメチルメチルエーテル（３．４６ｍｍｏｌ）を加え、室温、遮光下で、更に１時間攪拌した。反応液を酢酸エチルに注ぎ入れ、水３回、飽和食塩水で順次洗浄し、無水硫酸ナトリウムで乾燥した。乾燥剤を濾別後、溶媒を減圧留去した。残渣をカラムクロマトグラフィー（ヘキサンのみ→酢酸エチルのみ）にて精製することで生成物を白色固体として、８９％の収率で得た。
ＩＲ（ＫＢｒ，ｃｍ−１）
２９５６，２９２７，２８５４，２２３１，１５７０，１４７７，１４２１，１３８７，１２５５，１２１１，１１５７，１０９０，１０３４，９８７，９１２，８７０．
１Ｈ  ＮＭＲ
（ＣＤＣｌ３，４００ＭＨｚ）δ：７．６５（ｄ，１Ｈ，Ｊ＝８．４Ｈｚ），７．４３（ｄ，１Ｈ，Ｊ＝２．０Ｈｚ），７．１８（ｄｄ，１Ｈ，Ｊ＝８．４，２．０Ｈｚ），５．２８（ｓ，２Ｈ），３．５３（ｓ，３Ｈ）
１３Ｃ  ＮＭＲ
（ＣＤＣｌ３，１００ＭＨｚ）δ：１５４．２，１３４．２，１２６．２，１１８．７，１１７．９，１１２．２，９５．２，５６．５（ｔｗｏ  ｐｅａｋｓ  ｏｖｅｒｌａｐｐｅｄ）．
【実施例２】
【００２２】  Ｖ字型キサンテン色素の合成（第二工程）
【化３】
2019070097.tif 000004
窒素雰囲気下、４−ブロモ−３−（メトキシメトキシ）ベンゾニトリル（１．６７ｍｍｏｌ）を無水  ＴＨＦ（１５ｍＬ）に溶解し、−７８℃に冷却し、ｎ−ブチルリチウム（１．５５ｍｏｌ／Ｌ  ヘキサン溶液，１．４５ｍｍｏｌ）を滴下した。−７８℃で１時間撹拌した後、トリ（メトキシメトキシ）キサントン（１．２１ｍｍｏｌ）の無水  ＴＨＦ  溶液（１２ｍＬ）を滴下し５分撹拌した。反応液を酢酸エチルに注ぎ入れ、水３回、飽和食塩水で順次洗浄し、無水硫酸ナトリウムで乾燥した。乾燥剤を濾別後、溶媒を減圧留去した。残渣をカラムクロマトグラフィー（ヘキサン：酢酸エチル＝７：３）にて精製し、生成物を黄色油状物として、３３％の収率で得た。
１Ｈ  ＮＭＲ
（ＣＤＣｌ３，４００ＭＨｚ）δ：８．２０（ｄ，１Ｈ，Ｊ＝８．０Ｈｚ），７．４０（ｄｄ，１Ｈ，Ｊ＝８．０，１．６Ｈｚ），７．１１（ｄ，１Ｈ，Ｊ＝１．６Ｈｚ），７．１０（ｄ，１Ｈ，Ｊ＝８．８Ｈｚ），６．７８（ｄ，１Ｈ，Ｊ＝２．４Ｈｚ），６．６７（ｄｄ，１Ｈ，Ｊ＝８．８，２．４Ｈｚ），６．５８（ｄ，１Ｈ，Ｊ＝２．４Ｈｚ），６．４２（ｄ，１Ｈ，Ｊ＝２．４Ｈｚ），５．１２−５．１８（ｍ，２Ｈ），５．１４（ｓ，２Ｈ），４．８２−５．０６（ｍ，２Ｈ），４．７１−４．７５（ｍ，２Ｈ），４．２０（ｓ，１Ｈ），３．４６（ｓ，３Ｈ），３．４４（ｓ，３Ｈ），３．００（ｓ，３Ｈ），２．７８（ｓ，３Ｈ）
１３Ｃ  ＮＭＲ
（ＣＤＣｌ３，１００ＭＨｚ）δ：１５７．９，１５７．４，１５５．１，１５２．８，１５１．８，１５０．３，１４２．７，１２９．０，１２６．２，１２４．５，１１８．７，１１７．６，１１７．１，１１１．９，１１１．５，１０８．３，１０２．６，９８．２，９７．０，９４．３８，９４．３５，９４．０２，９３．０５，６７．８，５６．１，５５．９６，５５．９５，５５．２．
【実施例３】
【００２３】  Ｖ字型キサンテン色素の合成（第三工程）
【化４】
2019070097.tif 000005
トリ（メトキシメトキシ）キサントンのアリール付加体（０．３７５ｍｍｏｌ）をメタノール（５ｍＬ）に溶解し、硫酸（０．５ｍＬ）を加えて２日間撹拌した。溶媒を減圧留去した後、水を加えて固体を濾過し、水とヘキサンで洗浄することで生成物を茶色粉末の残渣として、定量的に得た。
ＩＲ（ＫＢｒ，ｃｍ−１）３３６９，３０６８，２９２７，２２３３，１６４７，１６０３，１４５８，１４１７，１２８６，１２２５，１１６９，１１２８，１０７４，１０１８，９６４，９１０，８４９．
１Ｈ  ＮＭＲ
（ＭｅＯＤ，４００ＭＨｚ）δ：７．３５（ｄｄ，１Ｈ，Ｊ＝８．０，１．６Ｈｚ），７．２８（ｄ，１Ｈ，Ｊ＝８．０Ｈｚ），７．２２（ｄ，１Ｈ，Ｊ＝１．６Ｈｚ），７．１５（ｄ，１Ｈ，Ｊ＝９．２Ｈｚ），６．９３（ｄ，１Ｈ，Ｊ＝２．４Ｈｚ），６．８５（ｄｄ，１Ｈ，Ｊ＝９．２，２．４Ｈｚ），６．４６（ｄ，１Ｈ，Ｊ＝２．４Ｈｚ），６．１３（ｄ，１Ｈ，Ｊ＝２．４Ｈｚ）．
【実施例４】
【００２４】  Ｖ字型キサンテン色素の合成（第四工程）
【化５】
2019070097.tif 000006
シールドチューブを用い、キサンテン誘導体（０．０６２３ｍｍｏｌ）に蒸留水（３ｍＬ）を加え、密栓下、１５０℃で加熱し、２１．５時間後に室温に戻した。反応液に１ｍｏｌ／Ｌ塩酸水（１ｍＬ）を加え、濾過し残渣を乾燥させることでシアノ基が置換したＶ字型キサンテン誘導体を黒色の固体として７８％の収率で得た。
ＩＲ（ＫＢｒ，ｃｍ−１）
３３１７，３０３５，２２３５，１６５８，１６１６，１５３９，１４９３，１４６３，１４２９，１３７５，１３２５，１２６７，１２３４，１１９２，１１６７，１１１１，１０７４，９１２，８４５．
１Ｈ  ＮＭＲ
（ＤＭＳＯ−ｄ６，４００ＭＨｚ）δ：８．５３（ｄ，１Ｈ，Ｊ＝８．４Ｈｚ），８．２２（ｄ，１Ｈ，Ｊ＝９．２Ｈｚ），８．１２（ｄ，１Ｈ，Ｊ＝１．６Ｈｚ），７．８３（ｄｄ，１Ｈ，Ｊ＝８．４，１．６Ｈｚ），６．７７−６．８３（ｂｒｍ，１Ｈ），６．６３−６．６８（ｂｒｍ，１Ｈ），６．３１（ｓ，１Ｈ），６．２７（ｓ，１Ｈ）．
【実施例５】
【００２５】  Ｖ字型キサンテン色素のＤＭＳＯ溶媒中における吸収・蛍光発光特性
Ｖ字型キサンテン誘導体の１×１０−５ｍｏｌ／Ｌ  ＤＭＳＯ溶液を調製し、２５℃で紫外可視吸収スペクトルと蛍光スペクトルを測定した。中性種の測定時には約３００００当量の酢酸を、アニオン種の測定時には１当量のテトラブチルアンモニアニウムヒドロキシドをそれぞれ加えて行なった。相対蛍光量子収率（Φ）は、０．１ｍｏｌ／Ｌ水酸化ナトリウム水溶液中のフルオレセインを標準物質（Φ＝９７％）として測定した。測定の結果を表（１）に示す。
【表１】
2019070097.tif 000007
【産業上の利用可能性】
【００２６】  以上のように本発明は、水溶性でかつ水系溶媒中で赤色または近赤外領域に蛍光発光特性を持つＶ字型キサンテン色素に関するものである。バイオイメージングで求められる、赤色または近赤外領域に蛍光特性を持つ蛍光色素としての利用が期待される。